(57)【要約】      （修正有）【課題】貼りつけが容易で、壁面等の部分的な補修並びに新たな造形としての漆喰仕上げに好適な、貼りつけ漆喰板を提供する。【解決手段】厚４ｍｍ〜６ｍｍで、例えば正方形で縦横がそれぞれ約９５ｍｍで、針金６が補強材として変形卍の形に並ぶ配置で埋めこまれ薄型モルタル板２を下地として、漆喰３を下塗りし、さらに、色合いの異なる漆喰４を模様の絵柄５をかたどった模様型版に合わせて上塗りして、総厚１０ｍｍ以下の、軽量で、市販の接着剤による壁面等への貼りつけが容易な貼りつけ漆喰板１とする。【選択図】図１
2016169533.tif 000002
【特許請求の範囲】
【請求項１】
補強材として針金が埋めこまれた薄型モルタル板を下地として漆喰塗りが施されてなる貼りつけ漆喰板。
【請求項２】
前記薄型モルタル板は厚４ｍｍ〜６ｍｍ、板面サイズ０．０１ｍ2未満で、当該漆喰板は総厚１０ｍｍ以下である請求項１記載の貼りつけ漆喰板。
【請求項３】
下塗りと上塗りで漆喰塗りが施され、下塗りされた漆喰材の上に、模様型版に合わせて色合いの違う漆喰材が上塗りされて色模様が表現されている請求項１または２記載の貼りつけ漆喰板。
【請求項４】
前記薄型モルタル板に埋め込まれた針金は、くの字に成形された複数の針金片であって、それら針金片が、隣接する針金片同士相互に向きを変えて分散する配置で埋め込まれている請求項１、２または３記載の貼りつけ漆喰板。
【請求項５】
前記薄型モルタル板には、漆喰塗りが施される面に、漆喰との接着強化のためのマス目溝状凹部が形成されている請求項１、２、３または４記載の貼りつけ漆喰板。
【発明の詳細な説明】
【技術分野】
【０００１】
本発明は、貼りつけが容易で、壁面等の部分的な補修並びに新たな造形としての漆喰仕上げに好適な、貼りつけ漆喰板に関する。
【背景技術】
【０００２】
漆喰は、消石灰にスサ、のり、無機材料などを配合して練ったもので、古来より我国独特の塗壁材料であるが、漆喰塗りの施工は、左官職人による鏝塗り作業であって、昨今では左官職人の熟練工が減ったことでコスト高となってしまい、一部の豪華邸宅や文化建築物等以外ではあまり利用されていない。しかし、漆喰は、我国の気候風土になじむ独特の趣きをもった材料であり、しかも、健康的で自然環境にも優しく、使用環境によっては耐久保存効果も高い材料であって、一部の建築物に利用するだけでなく、例えば一般家庭でも壁面の補修や造形に利用できれば、漆喰の良さが広く認知され、漆喰の装飾・造形的な活用範囲が広がることを期待できる。しかしながら、上記のとおり従来の漆喰塗りは、コストが高くつき、特に、補修等の部分仕上げでは、かなりの高コストとなる。また、漆喰材は、配合された既製市販のものもあるが、素人作業では、作業日数がかかりすぎ、周辺のよごれも多くなり、仕上げ面に斑が多くて粗雑なイメージとなり、また、特に、色合いの違う材料を使用して模様を表現するにはかなりの技量が必要で、材料の垂れも多くなるなど、思ったようにならないことが多い。
【０００３】
壁や床などの装飾的な被覆に用いる材料としては、陶磁器等の焼成した材料の小片であるタイルがある。しかし、タイルのような焼成した材料では、漆喰のような趣きは出ない。また、タイルは重量が大きく、一般家庭で素人が市販の接着剤を用いて壁面等に貼りつけるのは容易でない。
【０００４】
また、漆喰をタイル状に加圧成形したもの（漆喰タイル）も従来から知られている（例えば、特許文献１参照）。このように漆喰をタイル状に成形したものを使用すれば、熟練技能を要する漆喰壁の施工を簡便化できる。しかし、従来の漆喰タイルは、壁面等の全面工事用のものであって、一般家庭で素人が壁面の部分補修や造形に利用するのに適したものではない。加圧成形による従来の漆喰タイルは、製造コストが高くて高価となり、また、現場においてモルタル等で下地処理をしなければ施工できないもので、一般家庭で素人が市販の接着剤を用いて壁面等に貼りつけられるようなものではなく、漆喰を固めただけであるため慣れない素人が扱ったのでは作業中に破損する恐れもあり、一般家庭で素人が壁面等の漆喰仕上げによる部分的な補修並びに新たな造形として利用するのは困難である。
【先行技術文献】
【特許文献】
【０００５】
【特許文献１】特開２００５−  ３９５１６号公報
【発明の概要】
【発明が解決しようとする課題】
【０００６】
このように、従来の技術では、漆喰独特の趣きを活かした壁面等の補修並びに新たな造形を、素人が簡単に行うというわけにはいかなかった。
【０００７】
本発明は、貼りつけが容易で、壁面等の漆喰仕上げによる部分的な補修並びに新たな造形としての漆喰仕上げに好適な、貼りつけ漆喰板を提供することを目的する。
【課題を解決するための手段】
【０００８】
本発明の貼りつけ漆喰板は、補強材として針金が埋めこまれた薄型モルタル板を下地として漆喰塗りが施されてなるものである。
【０００９】
薄型モルタル板は厚４ｍｍ〜６ｍｍ、板面サイズ０．０１ｍ2未満であるのがよく、漆喰板の総厚は１０ｍｍ以下であるのがよい。
【００１０】
この貼りつけ漆喰板は、下塗りと上塗りで漆喰塗りが施され、下塗りされた漆喰材の上に、模様型版に合わせて色合いの違う漆喰材が上塗りされたことにより色模様が表現されているものとすることができる。
【００１１】
薄型モルタル板に埋め込まれた針金は、例えば長さ約５．５ｃｍ、直径約１ｍｍ（限定するものではない）の針金をくの字に折り曲げた４個の針金片であって、それら針金片が、４辺のくの字部分が離れて分散した変形卍の形（隣接する針金片同士相互に向きを変えて分散する配置である）で埋め込まれているのがよい。
【００１２】
また、薄型モルタル板には、漆喰塗りが施される面に、漆喰との接着強化のためのマス目溝状凹部が形成されているのがよい。
【００１３】
この貼りつけ漆喰板は、漆喰仕上げであるため、漆喰独特の味わい深い趣きを表現できる材料である。そして、漆喰だけでは強度が十分でなくて、壁面等に貼りつける作業の過程で破損する恐れがあるところを、針金が補強材として埋めこまれた薄型モルタル板が下地として一体化されているため強度が高く、多少扱いが乱暴であっても破損する恐れは少ない。そして、この貼りつけ漆喰板は、薄型モルタル板が厚約４ｍｍ〜６ｍｍ、板面サイズ０．０１ｍ2未満であると、その重量は針金を含めて例えば約８５ｇであり、総厚１０ｍｍ以下であれば、仕上げ漆喰材は例えば約３０ｇであって、合計重量が例えば約１１５ｇと軽く、また、取り扱いやすい手軽なサイズであり、しかも、貼りつけ面がモルタルであるため、市販の接着剤による貼りつけが容易で、何時でも誰でも簡単に貼りつけることができる。そのため、一般家庭の壁面等の補修に好適であるだけでなく、バルコニーの内壁や、外構腰壁・立ち上りなどの仕上げ等にも自由に選択活用できる。そして、この貼りつけ漆喰板は、多彩な色模様を表現することができ、形も自在で、正方形、凹凸輪郭、文字形その他様々な形状に組み合わせることもできて、装飾的・造形的な活用が容易で、特に、一般家庭の壁面等を部分的に新たな造形として漆喰仕上げするのに極めて適している。
【００１４】
下地材であるモルタルは、強度加工モルタルであるのがよい。鉄骨足元に使われている無収縮モルタルが最適である。最近では既調合の薄塗りモルタル材（主に塗装下）もあるが、これを下地材に使用したのでは、作業工程において割れ、亀裂等を引き起こしやすい。
【００１５】
針金の配置は、上記変形卍（隣接する針金片同士相互に向きを変えて分散する配置）が、漆喰塗りつけ時に割れがなく、また、軽量で落下衝撃に強い形であって、縦置き、横置き、蛇行置き、金網筋交い置き、Ｈ置き、四角・三角置き等に比べて、薄型モルタル板の補強材の配置として特に優れている。
【発明の効果】
【００１６】
本発明の貼りつけ漆喰板は、軽量で手軽なサイズとすることができ、市販の接着剤による貼付けが容易で、何時でも誰でも簡単に貼付け施工できるため、一般家庭の壁面等の補修に好適であり、また、多彩な色模様を表現することができ、形も自在で、正方形、凹凸輪郭、文字形その他様々な形状に組み合わせることもできるため、装飾的・造形的な活用が容易であり、補修にとどまらず壁面等を部分的に新たな造形として漆喰仕上げするなど多様に活用できる。
【図面の簡単な説明】
【００１７】
【図１】本発明の実施形態の貼りつけ漆喰板の断面図である。
【図２】本発明の実施形態の貼りつけ漆喰板の平面図である。
【図３】本発明の実施形態の貼りつけ漆喰板の下地となる薄型モルタル板の針金配置図である。
【図４】本発明の実施形態の貼りつけ漆喰板の下地となる薄型モルタル板の平面図である。
【発明を実施するための形態】
【００１８】
以下、本発明の実施形態の一例を図面に基いて説明する。
【００１９】
図１〜図４は本発明の実施形態の貼りつけ漆喰板の構成を示している。
【００２０】
図１および図２に示すように、この実施形態の貼りつけ漆喰板１は、正方形の薄型モルタル板２が下地となって、漆喰３が下塗りされ、その下塗りの漆喰３とは色合いの異なる漆喰４が、模様の絵柄５をかたどった模様型版（図示せず）に合わせて上塗りされている。
【００２１】
薄型モルタル板２は、厚４ｍｍ〜６ｍｍで、板面サイズが縦横がいずれも約９．５ｍｍ（９．５ｍｍプラスマイナス５ｍｍ未満）の正方形（いわゆる１００角サイズ）である。そして、この薄型モルタル板２に下塗りと上塗りで漆喰３、４が塗り重ねられてなる貼りつけ漆喰板１は、総厚１０ｍｍ以下で、形状は薄型モルタル板２と同じ縦横がいずれも約９．５ｍｍ（９．５ｍｍプラスマイナス５ｍｍ未満）の正方形である。
【００２２】
薄型モルタル板２には、針金６が補強材として埋めこまれている。この針金６は、長さ約５．５ｃｍ、直径約１ｍｍの針金をくの字に折り曲げた４個の針金片であって、図３に示すように、それらが変形卍の形（４辺のくの字部分が離れて分散した形）に並ぶ配置で埋め込まれている。
【００２３】
また、図４に示すように、薄型モルタル板２には、漆喰塗りが施される面に、漆喰３との接着強化のためのマス目溝状凹部７が形成されている。
【００２４】
この貼りつけ漆喰板１は、下塗りされた漆喰３の上に、模様型版に合わせて色合いの違う漆喰４が上塗りされたことにより色模様を表現している。
【００２５】
薄型モルタル板２の作成手順はつぎのとおりである。
【００２６】
平板上で、型枠（プラスチック型、ゴム型等）を用いて、調合したモルタル材を所定寸法・形状（図の例では、縦横がいずれも約９．５ｍｍ（９．５ｍｍプラスマイナス５ｍｍ未満）の正方形で、厚さ２ｍｍ〜３ｍｍのモルタル層を形成し、その上に、針金６を所定の形状・配置（図の例では、くの字に成形した針金片を変形卍の形に並べる配置）で並べ、その上から、モルタル材をさらに厚さ２ｍｍ〜３ｍｍ程度塗り重ねて、総厚４ｍｍ〜６ｍｍ程度の平板状組成物とし、半乾きの状態で上面にネット等を押し当てた後、引き抜きを行い、細い（例えば幅３ｍｍ程度の）マス目溝状凹部７を形付ける。こうしてマス目溝状凹部８を形付けた面を漆喰仕上げする上塗り面とし、反対面を壁面等への貼りつけ面とする薄型モルタル板２が出来上がる。
【００２７】
下地のモルタル材は、強度加工モルタルであるのがよく、鉄骨足元に使われている既調合の無収縮モルタルが最適である。
【００２８】
また、上記針金５の配置は、上記変形卍が、漆喰塗りつけ時に割れがなく、また、軽量で落下衝撃に強い形であって、縦置き、横置き、蛇行置き、金網筋交い置き、Ｈ置き、四角・三角置き等に比べて、薄型モルタル板の補強材の配置として特に優れている。
【００２９】
そして、この薄型モルタル板２を下地にして漆喰仕上げにより貼付け漆喰板１に仕上げる手順はつぎのとおりである。
【００３０】
まず、漆喰材を所要配合比（既製漆喰材の場合はカタログ配合比）で混練り用の容器（ボール容器、バケツ等）に入れ、着色する場合は色粉を加え（色合いは色粉の配合にて調整）、適当な道具（スプーン、ハンドミキサー等）を使って混練りする。
【００３１】
つぎに、上記手順にて作成した薄型モルタル板２の上塗り面（マス目溝状凹部７を設けた面）を刷毛等で清掃した後、吸水調整剤を塗布し、予め混練りしておいた上記漆喰材を、適当な道具（ヘラ、スプーン等）を用いて厚さ２ｍｍ〜３ｍｍ程度に下塗りし（押えつけるように塗る）、約１日〜２日養生の後、模様の絵柄５に合わせて予め切り抜いておいた図示しない模様型版（プラスチック版、ゴム版等）を載せ、吸水調整剤を塗布して、予め混練りしておいた、下塗りとは色合いの違う漆喰材を、適当な道具（絵画用鏝、スプーン等）を用いて厚さ２ｍｍ〜３ｍｍ程度（総厚１０ｍｍ以下となるよう）上塗りする（押えつけるように塗る）。そして、約１日〜２日養生の後、模様型版を外し、適当な道具（絵筆、ペン先、ヘラ、鏝等）で部分的に補修して形を整え、絵柄５を整える。これで模様付きの貼りつけ漆喰板１が出来上がる。
【００３２】
漆喰だけでは強度が十分でなくて、壁面等に貼りつける作業の過程で破損する恐れがある。本実施形態の貼りつけ漆喰板１は、針金６が補強材として埋めこまれた薄型モルタル板２が下地になっているため、強度が高く、多少扱いが乱暴であっても破損する恐れは少ない。そして、この貼りつけ漆喰板１は、薄型モルタル板が厚約４ｍｍ〜６ｍｍ、板面サイズが、縦横がいずれも約９．５ｍｍ（９．５ｍｍプラスマイナス５ｍｍ未満）の正方形（いわゆる１００角サイズ）であって、その重量は約８５ｇであり、仕上げ漆喰材が約３０ｇで、合計重量が約１１５ｇと軽く、取り扱いやすい手軽なサイズである。しかも、貼りつけ面がモルタルであるため、市販の接着剤による貼付けが容易で、何時でも誰でも簡単に貼付け施工できる。そのため、一般家庭の壁面等の補修に好適であるだけでなく、バルコニーの内壁や、外構腰壁・立ち上りなどの仕上げ等にも自由に選択活用できる。そして、漆喰の色を変え、絵柄を変えることも自由で、多彩な色模様を表現することができ、貼りつけ漆喰板１の形（薄型モルタル板２の形と同じ）も自在で、正方形、凹凸輪郭、文字形その他様々な形状に組み合わせることもできて、装飾的・造形的な活用が容易である。そのため、特に一般家庭の壁面等を部分的に新たな造形として漆喰仕上げする材料として極めて好適である。
【００３３】
上記の例では、薄型モルタル板２が縦横いずれも約９．５ｍｍ（９．５ｍｍプラスマイナス５ｍｍ未満）の正方形（貼りつけ漆喰板１も同じ正方形）であるが、その縦横寸法は適宜変更してよく、また、正方形以外に、長方形、丸形等、様々な形状にすることも可能である。ただし、いずれの場合でも、薄型モルタル板２は板面サイズが０．０１ｍ2未満であるのがよい。
【００３４】
そして、本発明は、上記の例以外にも、特許請求の範囲に記載された発明の技術思想を逸脱しない範囲において様々な実施形態が可能である。模様つきでなく、無地の貼りつけ漆喰板とすることも可能である。
【００３５】
下地材としては、薄型モルタル板の他に、薄塗モルタル（厚約６ｍｍ、針金なし）、レンガタイル、木板、ボード、タイル、化工スタイロ、素焼き板、漆喰のみ（漆喰だけの板）も試してみた。そして、漆喰材接着性、外部対応性、強度対応性（貼りつけ施工時）、家庭用接着剤対応性、作成時強度対応性（上塗り作業時）、総厚１０ｍｍ以下（総厚１０ｍｍ以下とする容易性）について検討・評価した。その結果を表１に示す。
【００３６】
【表１】
2016169533.tif 000003
【００３７】
「漆喰材接着性」は、接着性良好な物は○、剥離性の高い物は×、下地処理加工が必要なものは△とした。素焼き板は、薄い材質であると、下地目あらし時、破損の発生があった。
【００３８】
「外部対応性」は、内部バルコニー・庭等の外部使用を想定して対応性の良不良を、○（良）×（不良）で評価した。
【００３９】
「強度対応性」（貼りつけ施工時）は、漆喰材の破損・剥離の有無を、○（無）×（有）で評価した。
【００４０】
「家庭用接着剤対応性」は、市販の接着剤を使用して何時でも誰でも貼れることの可否を、○（可）×（否）で評価した。
【００４１】
「作成時強度対応性」（上塗り作業時）は、下地材の破損の発生が多いか少ないかを、○（少）で×（多）で評価した。また、時間経過とともに剥離が発生し易いものも×とした。薄塗りモルタル板（針金なし）は、上塗り作業時には破損がないものもいくつかはあったが、仕上げ後も脆弱性が高く、実用的な作品とはなりえないと判断した。
【００４２】
「総厚１０ｍｍ以下」は、住居環境を出来るだけ阻害しない条件としたもので、総厚１０ｍｍ以下にできるか否かを、○（可）×（否）で評価した。
【００４３】
こうした検討・評価の結果、貼りつけ漆喰板の下地として、軽量で薄く強度の高い小モルタル板が最適であると判断した。
【００４４】
また、薄型モルタル板に埋設する針金の配置に関連して、縦１０ｃｍ、横２５ｃｍの長方形で、厚５ｍｍ、重量約２２０ｇのモルタルパネル（無収縮モルタルを使用）を、針金の配置を変えて３種類のサンプル（サンプル１〜３）作成し、また、比較のため、針金を埋設していない同寸のモルタルパネルをサンプル４として作成し、それらについて、コンクリートブロック（１個の重さ約１．８ｋｇ）を用いて加圧による強度実験を行った。
【００４５】
サンプル１は、長さ２２ｃｍ、直径１ｍｍの真直ぐな針金片を４個等間隔で横に並べ、両端部近傍に長さ６ｃｍ、直径１ｍｍの真直ぐな針金片を２個縦に並べて（針金の総長１００ｃｍ）埋設したもの（従来型その１）であり、サンプル２は、長さ５．５ｃｍ、直径約１ｍｍの針金をくの字に折り曲げた針金片を、隣接する針金片同士相互に向きを変えて分散する配置で１８個分散（針金の総長９９ｃｍ）して埋設したもの（くの字針金片分散配置型）であり、サンプル３は、長さ２３ｃｍ、直径１ｍｍの真直ぐな針金片を５個等間隔で横に並べて（針金の総長１１５ｃｍ）埋設したもの（従来型その２）である。
【００４６】
実験は、煉瓦２個を約２３ｃｍの間隔で平行に置いて、各サンプルのモルタルパネル（長さ２５ｃｍ）を渡し掛け、その上に、上記重量約１．８ｋｇのコンクリートブロック（長さ約２０ｃｍ）を、モルタルパネルに対し両端に約１ｃｍ以上空けて並行となる配置（並行置き）で置いてモルタルパネルに亀裂・破断が発生するかどうかを観察し、また、モルタルパネルの上面中央にモルタルパネルに対し垂直となる配置（垂直置き）で置いて、モルタルパネルに亀裂・破断が発生するかどうかを観察する方法で行った。
【００４７】
その結果、コンクリートブロック１個を並行置きする実験では、針金なしのモルタルパネルは、コンクリートブロックを置いた時点で破断し、サンプル１（従来型その１）のモルタルパネルでは、亀裂・破断は発生せず、サンプル２（くの字針金片分散配置型）のモルタルパネルでも、亀裂・破断は発生せず、サンプル３（従来型その２）のモルタルパネルでも、亀裂・破断は発生しなかった。
【００４８】
そして、コンクリートブロック１個を垂直置きする実験では、針金なしのモルタルパネルは、コンクリートブロックを置いた時点で破断し、サンプル１（従来型その１）のモルタルパネルでは、コンクリートブロックを置くとすぐに破断し、サンプル２（くの字針金片分散配置型）のモルタルパネルでは、亀裂・破断は発生せず、サンプル３（従来型その２）のモルタルパネルでは、破断こそしないものの、亀裂が発生し、３ｍｍ程陥没が発生した。
【００４９】
また、サンプル２（くの字針金片分散配置型）のモルタルパネルでは、コンクリートブロック１個を垂直置きする実験に引き続き、コンクリートブロックをもう１個重ね、計２個の垂直置きにしても、亀裂・破断は発生しなかった。
【００５０】
以上の結果から、同等の材料・形では、上記くの字針金片分散配置型のモルタルパネル（パターン２）が、従来型（パターン１及びパターン３）の倍以上の加圧に耐え得ることが判明した。
【００５１】
針金を交差結びまたは金網・メッシュ置き等にすれば、上記くの字針金片分散配置型と同等の強度を得ることもできるが、その場合は、厚みが１０ｍｍ以上必要となり、倍以上の重さとなってしまう。重ければ、壁面等への貼りつけ施工時に剥離・脱落が多くなる。
【符号の説明】
【００５２】
１  貼りつけ漆喰板
２  薄型モルタル板
３  漆喰（下塗り）
４  漆喰（上塗り）
５  絵柄
６  針金
７  マス目溝状凹部
【図１】
2016169533.tif 000004
【図２】
2016169533.tif 000005
【図３】
2016169533.tif 000006
【図４】
2016169533.tif 000007